(57)【要約】【課題】分級ロータ側への舞上がりを抑制し被粉砕物は粉砕に至るまで粉砕ノズル近傍に滞留しジェット噴流による加速衝突を待つと共に分級ロータ側への不必要な被粉砕物を接近させないことで粉砕能力と分級性能を向上させること。【解決手段】流動層式粉砕分級装置（カウンタージェットミル方式）において、対向する粉砕ノズルのジェット噴流で相互衝突し粉砕された被粉砕物（目的粒度近似粉）を効率良く上部に設置された分級装置に導き分級及び粉砕性能を高めるため流動層内に粉体の挙動（舞上り）を制御する機能を有する流動層調整治具を装着することを特徴とする流動層式粉砕分級装置。【選択図】　　　　図２
2004113841.tif 000002
【特許請求の範囲】
【請求項１】
流動層式粉砕分級装置（カウンタージェットミル方式）において、対向する粉砕ノズルのジェット噴流で相互衝突し粉砕された被粉砕物（目的粒度近似粉）を効率良く上部に設置された分級装置に導き分級及び粉砕性能を高めるため流動層内に粉体の挙動（舞上り）を制御する機能を有する流動層調整治具を装着することを特徴とする流動層式粉砕分級装置。
【請求項２】
装着する流動層調整治具の中心部コーンの径（Ｄｂ）は、流動層の内径（Ｄａ）に対し下記式（化１）を形成することを特徴とする請求項１に記載の流動層式粉砕分級装置。
【化１】
2004113841.tif 000003
【請求項３】
装着する流動層調整治具の中心部コーンの高さ（Ｈｃ）は流動層の低部から分級ロータ下部までの高さ（Ｈａ）に対し下記式（化２）を形成することを特徴とする請求項１または２に記載の流動層式粉砕分級装置。
【化２】
2004113841.tif 000004
【請求項４】
装着する流動層調整治具の設置高さ（Ｈｂ）は流動層の低部から分級ロータ下部までの高さ（Ｈａ）に対し下記式（化３）を形成することを特徴とする請求項１乃至３の何れかに記載の流動層式粉砕分級装置。
【化３】
2004113841.tif 000005
【請求項５】
装着する流動層調整治具の設置の上面に堆積防止コーン（６ｄ）を形成し頂角θが下記式（化４）を形成することを特徴とする請求項１乃至４の何れかに記載の流動層式粉砕分級装置。
【化４】
2004113841.tif 000006
【請求項６】
装着する流動層調整治具の表面は耐磨耗性材料で形成されていることを特徴とする請求項１乃至５の何れかに記載の流動層式粉砕分級装置。
【発明の詳細な説明】
【０００１】
【発明の属する技術分野】
本発明は、トナー粉砕分級方法に関し、微粒子粉砕分級手段に応用される。
【０００２】
【従来の技術】
粉砕室周囲の複数の粉砕ノズルからジェットの噴流を室内中央に向けて水平に噴射して噴流を衝突させ、その中に含まれる被粉砕材料を粉砕させると共に流動層を形成し、この流動層の上昇流中から粉砕された材料を室上部に設けられた分級機により分級するタイプの流動層式粉砕分級機が従来より知られている。例えば、流動層式粉砕機方法として、特開平０６−２８５３８６号公報には、最適条件を手軽に設定できる手段が記載され、特開平０７−４７２９８号公報には、粉砕エネルギーの有効活用（マルチノズル）が記載され、特開平０８−２１５５９９号公報には、粉砕粒度の均一化、シャープな分布を得る手段が記載され、特開平１１−７０３４０号公報には、粉砕効率を向上させる手段（速度差、乱流制御）が記載され、特許第２５３１０２８号公報には、粉砕効率を向上させる手段（粉砕ノズル衝突効率）が記載され、特許第２９０４４０４号公報には、粉砕効率を向上させる手段（原材料供給制御）が記載され、特許第２９５８４０４号公報には、粉砕効率を向上させる手段（流動層内の固形物濃度の均一）が記載されている（特許文献１〜７参照。）。
【０００３】
【特許文献１】
特開平０６−２８５３８６号公報（第１頁左欄第３行目〜第４行目、目的）
【特許文献２】
特開平０７−４７２９８号公報（第２頁第２欄第４４行目〜末行目）
【特許文献３】
特開平０８−２１５５９９号公報（第１頁左欄第３行目〜第６行目、目的）
【特許文献４】
特開平１１−７０３４０号公報（第３頁第３欄第３１行目〜第３８行目）
【特許文献５】
特許第２５３１０２８号公報（第２頁第４欄第７行目〜第１３行目）
【特許文献６】
特許第２９０４４０４号公報（第３頁第５欄第９行目〜第１３行目）
【特許文献７】
特許第２９５８４０４号公報（第１頁第１欄第２行目〜第１４行目、
請求項１，２）
【０００４】
図１に示されるように、従来のカウンタージェットミルは、粉砕ノズル（１）より噴出するジェット噴流に被粉砕物（２）を導き、粉砕物（３）は流動化して舞上がり上部分級ロータ（４）によって分級され、粉砕上り（７）は排出管（５）より次工程に搬出される。その際、流動層内はジェット噴流の勢いによって被粉砕物の一部までもが舞上がり、分級ロータ廻りの粉体密度を必要以上に上昇させるため、分級精度が低下し粉砕上り品への粗大粒子混入および本来ならば回収されるべき粉砕粒径が再び粉砕の戻され過粉砕による微粉発生量の増加によって品質の低下や粉砕処理能力の低下が課題になっていた。
【０００５】
【発明が解決しようとする課題】
本発明の課題は、分級ロータ側への舞上がりを抑制し被粉砕物は粉砕に至るまで粉砕ノズル近傍に滞留しジェット噴流による加速衝突を待つと共に分級ロータ側への不必要な被粉砕物を接近させないことで粉砕能力と分級性能を向上させることである。
【０００６】
【課題を解決するための手段】
上記課題は、本発明の（１）「流動層式粉砕分級装置（カウンタージェットミル方式）において、対向する粉砕ノズルのジェット噴流で相互衝突し粉砕された被粉砕物（目的粒度近似粉）を効率良く上部に設置された分級装置に導き分級及び粉砕性能を高めるため流動層内に粉体の挙動（舞上り）を制御する機能を有する流動層調整治具を装着することを特徴とする流動層式粉砕分級装置」、（２）「装着する流動層調整治具の中心部コーンの径（Ｄｂ）は、流動層の内径（Ｄａ）に対し下記式（化１）を形成することを特徴とする前記第（１）項に記載の流動層式粉砕分級装置；
【０００７】
【化５】
１／１０×Ｄａ≦Ｄｂ≦５／１０×Ｄａ　　　　　…（化１）
」、（３）「装着する流動層調整治具の中心部コーンの高さ（Ｈｃ）は流動層の低部から分級ロータ下部までの高さ（Ｈａ）に対し下記式（化２）を形成することを特徴とする前記第（１）項または第（２）項に記載の流動層式粉砕分級装置；
【０００８】
【化６】
１／３０×Ｈａ≦Ｈｃ≦１０／３０×Ｈａ　　　　　…（化２）
」、（４）「装着する流動層調整治具の設置高さ（Ｈｂ）は流動層の低部から分級ロータ下部までの高さ（Ｈａ）に対し下記式（化３）を形成することを特徴とする前記第（１）項乃至第（３）項の何れかに記載の流動層式粉砕分級装置；
【０００９】
【化７】
１／１０×Ｈａ≦Ｈｂ≦５／１０×Ｈａ　　　　　…（化３）
」、（５）「装着する流動層調整治具の設置の上面に堆積防止コーン（６ｄ）を形成し頂角θが下記式（化４）を形成することを特徴とする前記第（１）項乃至第（４）項の何れかに記載の流動層式粉砕分級装置；
【００１０】
【化８】
３０°≦θ≦１２０°　　　　　…（化４）
」、（６）「装着する流動層調整治具の表面は耐磨耗性材料で形成されていることを特徴とする前記第（１）項乃至第（５）項の何れかに記載の流動層式粉砕分級装置」により達成される。
【００１１】
以下に、本発明を詳細に説明する。
本発明の第（１）項を解決する手段として、少なくとも図２に示す粉砕トナーの流動化時に発生する分級ロータ側への舞上がりを抑制し被粉砕物は粉砕に至るまで粉砕ノズル近傍に滞留しジェット噴流による加速衝突を待つと共に分級ロータ側への不必要な被粉砕物を接近させないことで粉砕能力と分級性能を向上させる機能を有し、拡大図に示すような流動層調整治具（６）を内部に装着することを特徴とする。流動層調整治具の一例構成も図２に示した。
即ち、この調整治具は、粉砕処理されたものを効率よく分級機に導くもので、粉砕処理され製品粒度に近いもの（目的粒度近似粉）以外は未粉砕あるいは粗大粒子を必要以上に上昇させることを防ぐものであり、未粉砕物（目的粒度に近似しないもの）は分級ローターへの接近を防ぐものである。
【００１２】
本発明の第（２）項に記載の流動式粉砕分級装置は、被粉砕物の割れ特性や要求粉砕粒径に応じて常に最適な舞上がりを保ち粉砕を行なうために、装着する流動層調整治具の中心部コーン（６ｃ）の上面径（Ｄｂ）は形態の変更が可能で、内径（Ｄａ）に対し下記式（化１）を形成することを特徴とする前記第（１）項に記載の流動層式粉砕分級装置である。
【００１３】
【化９】
１／１０×Ｄａ≦Ｄｂ≦５／１０×Ｄａ　　　　　…（化１）
【００１４】
本発明の第（３）項に記載の流動式粉砕分級装置は、装着する流動層調整治具の中心部コーン高さ（Ｈｃ）は被粉砕物の割れ特性や要求粉砕粒径に対して形態の変更を可能とし、被粉砕物の舞上がりの防止と同時に粉砕ノズルへの誘導をし易くするために流動層の低部から分級ロータ下部までの高さ（Ｈａ）に対し下記式（化２）を形成することを特徴とする前記第（１）項または第（２）項に記載の流動層式粉砕分級装置である。
【００１５】
【化１０】
１／３０×Ｈａ≦Ｈｃ≦１０／３０×Ｈａ　　　　　…（化２）
【００１６】
本発明の第（４）項に記載の流動式粉砕分級装置は、装着する流動層調整治具の設置高さ（Ｈｂ）は被粉砕物の割れ特性や要求粉砕粒径に対して舞上がり制御ができ最適な粉砕分級が行なえるように流動層の低部から分級ロータ下部までの高さ（Ｈａ）に対し下記式（化３）を形成することを特徴とする前記第（１）項乃至第（３）項の何れかに記載の流動層式粉砕分級装置である。
【００１７】
【化１１】
１／１０×Ｈａ≦Ｈｂ≦５／１０×Ｈａ　　　　　…（化３）
【００１８】
本発明の第（５）項の流動層式粉砕機は、装着する流動層調整治具の設置の上面に分級ロータ（４）で分級され再度粉砕されるべき粗粉あるいは被粉砕物の堆積防止を防止し安定した流動状態の中で粉砕分級を継続させるためにコーン（６ｄ）を形成し頂角θが下記式（化４）を形成することを特徴とする前記第（１）項乃至第（４）項の何れかに記載の流動層式粉砕分級装置である。
【００１９】
【化１２】
３０°≦θ≦１２０°　　　　　…（化４）
【００２０】
本発明の第（６）項に記載の流動層式粉砕分級装置は、装着する流動層調整治具の表面は粉砕分級による粉砕あるいは被粉砕物による磨耗や劣化を防止する手段として少なくとも耐磨耗性材料で形成されている耐磨耗性材料としてセラミック（アルミナ・炭化ケイ素）、溶射、焼入れ、タングステンカーバイト、タフライト、ステライト、ハードクロムメッキ、侵炭等を用いたことを特徴とする前記第（１）項乃至第（５）項の何れかに記載の流動層式粉砕分級装置である。
【００２１】
【実施例】
以下、実施例により詳細に説明する。
（実施例１）
ポリエステル樹脂７５重量％とスチレンアクリル共重合樹脂１０重量％とカーボンブラック１５重量％の混合物をロールミルにて溶融混練し、冷却固化した後ハンマーミルで粗粉砕したトナー原料を、図２のフローで拡大図に示す流動層調整治具を装着し、粉砕エアー圧力０．６Ｍｐａ分級ローター（３）で周速４５ｍ／ｓで粉砕したところ重量平均粒径６．５μｍで４μｍ以下微粉含有率が個数平均で４８ＰＯＰ．％、１６μｍ以下粗粉含有率が重量平均で０．７Ｖｏｌ％のトナー粒径を１２ｋｇ／ｈｒ得ることができた。この粒径測定に際してはコールターカウンター社のマルチサイザーを用いた。
【００２２】
（比較例１）
請求項１と同一の混練品と粉砕分級条件を用いて図１に示す工程フローで図１に示す従来型で粉砕をおこなったところ、重量平均粒径６．７μｍで４μｍ以下微粉含有率が個数平均で４８ＰＯＰ．％、１６μｍ以下粗粉含有率が重量平均で１．０Ｖｏｌ％のトナー粒径を１０ｋｇ／ｈｒ得ることができた。
【００２３】
（実施例２）
請求項１の混練品と粉砕分級条件を用いて中心部コーン６ｃの上面径ＤｂをＤｂ＝２／１０×Ｄａで粉砕したところ重量平均粒径６．５μｍで４μｍ以下微粉含有率が個数平均で４７ＰＯＰ．％、１６μｍ以下粗粉含有率が重量平均で０．６Ｖｏｌ％のトナー粒径を１３ｋｇ／ｈｒ得ることができた。
【００２４】
（実施例３）
請求項１の混練品と粉砕分級条件を用いて中心部コーン高さＨｃをＨｃ＝３／３０×Ｈａで粉砕したところ重量平均粒径６．５μｍで４μｍ以下微粉含有率が個数平均で４７ＰＯＰ．％、１６μｍ以下粗粉含有率が重量平均で０．５Ｖｏｌ％のトナー粒径を１３ｋｇ／ｈｒ得ることができた。
【００２５】
（実施例４）
請求項１の混練品と粉砕分級条件を用いて流動層調整治具の高さＨｂをＨｂ＝２／１０Ｈａで粉砕したところ重量平均粒径６．５μｍで４μｍ以下微粉含有率が個数平均で４６ＰＯＰ．％、１４μｍ以下粗粉含有率が重量平均で０．４Ｖｏｌ％のトナー粒径を１４ｋｇ／ｈｒ得ることができた。
【００２６】
（実施例５）
請求項１の混練品と請求項４の粉砕分級条件を用いて装着する流動層調整治具の設置の上面に堆積防止コーン６ｄを装着し、その頂角をθ＝６０°で１５００ｋｇ粉砕処理した重量平均粒径６．５μｍで４μｍ以下微粉含有率が個数平均で４６ＰＯＰ．％、１６μｍ以下粗粉含有率が重量平均で０．４Ｖｏｌ％のトナー粒径を１５ｋｇ／ｈｒ得ることができ終了後、流動層調整治具にトナーの堆積、付着の形跡はなかった。
【００２７】
（実施例６）
請求項５の粉砕分級条件を用いて流動層調整治具にタングステンカーバイトを施し１５００ｋｇ粉砕処理したところ重量平均６．５μｍで４μｍ以下微粉含有率が個数平均で４６ＰＯＰ．％、１６μｍ以下粗粉含有率が重量平均で０．４Ｖｏｌ％のトナー粒径を１５ｋｇ／ｈｒ得ることができ終了後、流動層調整治具に損傷あるいは磨耗の形跡はなかった。
【００２８】
【発明の効果】
以上、詳細かつ具体的な説明から明らかなように、本発明の請求項１〜４により、従来法と比べジェット噴流中の被粉砕物は流動層調整治具によって分級ロータ廻りへの被粉砕物の舞上がりが減少し、粉砕粒径への粗大粒子飛込みの減少ならびに舞上がり分級ロータ廻りの粉体密度を抑制できるため分級性能が向上し粉砕処理能力の向上ならびに微粉の発生量が減少する。
また、本発明の請求項５により、流動層調整治具に堆積防止コーンを装着したことで流動層内部の流動が安定し、粉砕処理能力の向上ならびに微粉の発生量が長期にわたって減少する。
また、本発明の請求項６により、流動層調整治具ならびに堆積防止コーンリングノズルの耐磨耗処理によって高処理能力を長期にわたって持続させることが可能となる。
【図面の簡単な説明】
【図１】従来の流動層式粉砕装置を示す図である。
【図２】本発明における流動層式粉砕装置及び流動層調整治具の一部構成を示した図である。
【図３】本発明における流動層式粉砕装置を示した別の図である。
【図４】本発明における流動層調整治具の一部構成を示した別の図である。
【符号の説明】
１　粉砕ノズル
２　原料粒子
３　粉砕物
４　分級ロータ
５　排出管
６　流動層調整治具
６ａ　固定ネジ（流動層調整治具）
６ｂ　流動層調整リング（流動層調整治具）
６ｃ　コーン（流動層調整治具）
６ｄ　堆積防止コーン
７　粉砕上り
Ｄａ　流動層の内径
Ｄｂ　コーンの径
Ｈａ　高さ
Ｈｂ　高さ
Ｈｃ　高さ
【図１】
2004113841.tif 000007
【図２】
2004113841.tif 000008
【図３】
2004113841.tif 000009
【図４】
2004113841.tif 000010